Patent AR-029653-A1 (AR)
Title: Composiciones polimericas, procedimiento para su obtencion,uso de las mismas para la fabricacion de piezas moldeadas, y piezas moldeadas obtenibles a partir de composiciones polimericas
IPC: C08F279/02
Filed: 2001-01-30
Abstract: Se han estado empleando composiciones de moldeo ABS o composiciones de moldeo del tipo ABS, durante muchos anos, en grandes cantidades como resinas termoplásticas para la fabricacion de piezas moldeadas de todos los tipos. Al respecto, puede variarse dentro de amplios rangos el espectro de las propiedades de estas resinas. Pueden mencionarse como propiedades especialmente importantes de las composiciones de moldeo ABS su dureza (resiliencia, resiliencia con entalla), modulo de elasticidad, aptitud a la transformacion (MVR) resistencia al calor, brillo superficial, dándose importancia en general a combinaciones definidas de propiedades en funcion del campo de aplicacion. Una característica especialmente importante para la transformacion de las composiciones de moldeo ABS está representada, especialmente en el caso de la utilizacion de plantas de produccion completamente automatizadas, por la constancia de las propiedades o de las combinaciones de propiedades de las composiciones de molde a ser transformadas. Aunque puede fabricarse productos con límites de tolerancia relativamente estrechos mediante la utilizacion de procedimientos modernos en la fabricacion de ABS (por ejemplo control computarizado de la polimerizacion y del mezclado) sin embargo para aplicaciones especiales es necesario que tengan propiedades constantes aun mejores, que unicamente pueden alcanzarse mediante la composicion del producto o la estructura del producto. Así pues existía el objetivo de producir composiciones de moldeo termoplásticas del tipo ABS, que presentasen un perfil de propiedades muy constante. Composiciones poliméricas que comprenden: al menos un polímero de caucho de injerto obtenido mediante polimerizacion por emulsion de estireno y acrilonitrilo en una proporcion en peso de 95:5 a 50:50, pudiendo reemplazarse el estireno y/o el acrilonitrilo total o parcialmente por alfa-metilestireno, metacrilato de metilo o N-fenilmaleimida o por mezclas de los mismos, en presencia de un látex de polímero de butadieno (A) con un diámetro medio de las partículas d50 de 80 a 220nm, II) al menos un polímero de caucho de injerto obtenido mediante polimerizacion por emulsion de estireno y acrilonitrilo en una proporcion en peso de 95:5 a 50:50, pudiendo estar reemplazado el estireno y/o el acrilonitrilo total o parcialmente por alfa-metilestireno, metacrilato de metilo o N-fenilmaleimida o por mezclas de los mismos, en presencia de un látex de polímero de butadieno (B) con un diámetro medio de las partículas d50 de 340 a 480 nm, III) al menos un copolímero exento de caucho constituido por estireno y acrilonitrilo en una proporcion en peso de 95:5 a 50:50, pudiendo estar reemplazado el estireno y/o el acrilonitrilo total o parcialmente por alfa-metilestireno, metacrilato de metilo o N-fenilmaleimida o por mezclas de los mismos, en donde el látex de polímero de butadieno (A) se ha obtenido mediante polimerizacion por siembra empleando un látex para siembra con un diámetro medio de las partículas de 10 a 100 nm, y el látex de polímero de butadieno (B) se ha obtenido mediante polimerizacion por siembra empleando el látex de polímero de butadieno (A) como látex para siembra: procedimiento para su obtencion, uso de las mismas para la fabricacion de piezas moldeadas y piezas moldeadas obtenibles a partir de composiciones poliméricas.